(57)【特許請求の範囲】
【請求項１】
基材に下記（１）〜（３）を含有する活性エネルギー線硬化型印刷インキを用いて印刷し、基材の印刷面を金属箔と密着させた後、加圧により印刷された部分のみに金属箔を接着させる金属箔押し印刷物上に、さらに印刷を行って製造する印刷シートの製造方法。
（１）重量平均分子量２０００から５０００、酸価４０から８０（ｍｇＫＯＨ／ｇ）および軟化点８０から１２０℃であるポリエステル樹脂。
（２）分子量２００以上の単官能モノマー。
（３）モル吸光係数（ｄｍ３／ｍｏｌ・ｃｍ）が、波長３１３ｎｍにおいて、１００００以下である光開始剤。
【請求項２】
金属箔押し印刷物上の印刷方法が、オフセット印刷であることを特徴とする請求項１記
載の印刷シートの製造方法。
【請求項３】
請求項１または２の製造方法により製造されてなる印刷シート。
【発明の詳細な説明】
【技術分野】
【０００１】
本発明は、熱を使用せずに、金属箔押し、さらに、印刷とを連続して行う製造方法およびそれに使用される印刷インキに関する。
【背景技術】
【０００２】
印刷物において付加価値向上の手段として、金属箔押しを利用した手法が注目されている。金属箔押しにより製造される印刷物の最大の特徴は、箔押しされた金属の光沢感であり、また、浮出し・箔押し浮出し加工のように、立体的な手触感を出す加工として知られている。すなわち、金属箔押しを施した印刷物およびその印刷物により成形される成形物は、美粧性が向上し、高級感を与える（非特許文献１）。
【０００３】
金属箔押しの方法としては、金属製の押し型を利用して熱圧着を行うホットスタンピング法（非特許文献２、４）と接着剤等の糊を利用して箔を転写するコールドスタンピング法（非特許文献３、４）とに分類できる。コールドスタンピング法とは、冷間箔押し法とも称され、ホットスタンピング法に対する言葉であり、単純に、加熱しない方法を示す場合が多い。また、ホットスタンピング法においてもホットメルト接着剤のような熱感応性の接着剤を使用する場合が近年では、多用されている。
【０００４】
従来からのホットスタンピング法では、押し型を使用するために絵柄の解像度が低くなるが、コールドスタンピング法では、熱を掛けずに、しかも印刷版により金属箔押しを行うために、非常に繊細な絵柄および文字に至るまで箔押しができ、デザインの幅が大きく広がる（非特許文献３、４）。
【０００５】
ホットスタンピング法の例としては、特許文献１がある。この特許文献１において、ホットスタンピング用の転写箔は、最外層にホットメルト接着剤のような感熱性の接着剤を薄く塗布しているものであり、これを被印刷体に転写するには、所望の絵柄あるいは文字の金型をホットスタンプ機に取り付けて熱転写するものである。このホットスタンピング法では、上述したように絵柄の解像度が低く、さらに、加熱および加圧が、同時に、基材に適用されるために、用紙の変形が起こり易く、その工程上、平滑性が損なわれるため、箔の上からの印刷が非常にし難くなる。
【０００６】
一方、前記ホットスタンピング法に対して、特許文献２には、コールドスタンピング法の一種である熱を使用しない箔転写方法について記載されている。すなわち、紫外線硬化型粘着剤を塗工後、紫外線を照射して、その粘着力で箔を転写させる。しかしながら、粘着力が、紫外線照射量あるいは塗工速度等の外部要因に作用され、所定の値に維持され難いという問題点があり、しかも、この特許文献２において、紫外線硬化型粘着剤の組成について開示されておらず、この発明の本質において疑義が残る。
【０００７】
また、特定の波長におけるモル吸光係数が、所定の範囲にある光重合開始剤を含有する紫外線硬化型接着剤組成物あるいは紫外線硬化型組成物を、接着剤として使用し、基材にこの紫外線硬化型接着剤組成物あるいは紫外線硬化型組成物を塗布後、その上に被着体を密着させ、アルミニウム（金属）層を通して、紫外線を照射し、紫外線硬化型接着剤組成物あるいは紫外線硬化型組成物を硬化させる方法が、それぞれ、特許文献３あるいは特許文献４に記載されている。しかしながら、それぞれの実施例によれば、塗布膜厚は、１０μｍ以上であり、本発明の目的とするオフセット印刷あるいは（樹脂）凸版印刷においては、使用することが困難であるかコストが掛かりすぎる。
【０００８】
他方、基材上に、接着剤を印刷し、その印刷面を金属箔と密着させた後、加圧により印刷された部分のみに金属箔を接着させるコールドスタンピング法による金属箔押し印刷物の製造方法が、特許文献５、６に開示されている。しかしながら、この特許文献５、６においても、金属箔を基材と接着させるために使用されるのは、インキではなく接着剤であるため、この製造方法では、印刷インキを使用した通常の印刷、特にオフセット印刷あるいは（樹脂）凸版印刷において、印刷適性を有し、さらに、通常の印刷スピードが確保できるか疑問である。
【０００９】
すなわち、通常の接着剤、粘着剤等では、通常の印刷、特にオフセット印刷あるいは（樹脂）凸版印刷における高速での印刷適性を有せず、一方、高速での印刷適性を有する通常の印刷インキでは、金属箔との接着性（密着性）が低いため、コールドスタピング法による金属箔押し印刷物の製造には不向きである。そのため、コールドスタンピング法による金属箔押し印刷物の製造方法に使用できる印刷インキおよび印刷インキを用いた製造方法が切望されている。
【００１０】
さらに、上記のように、金属箔押しの製造方法としては、２通りの方法があるが、金属箔押しを行った後に、金属箔押しを行った面に、印刷を行うと、一層、印刷シートの美粧性が向上し、高級感を与える。
【００１１】
この金属箔押し後に、さらに印刷する方法としては、
（１）インライン方法で、金属箔押し後、すぐに印刷する方法、
（２）アウトライン方法で、金属箔押し後、別途に印刷する方法（別の印刷機を使用す        る場合もある方法）
の２通りの方法がある（非特許文献３）。
【００１２】
生産性向上のためには、インラインで、金属箔押しおよび印刷を同時に行う方法が、求められており、例えば、特許文献７には、金属箔押し後に印刷する「組み合わせ型印刷機」が記載されている。しかしながら、金属箔押し方法については、詳細な記載がない。
【００１３】
さらに、非特許文献３には、インラインで、コールドスタンピング法による金属箔押し後に、印刷する方法が記載されているが、使用される接着剤が、通常のインキと同じ取り扱いであるとの記載はあるが、インキについての詳細なる記述はない。
【００１４】
インラインで、金属箔押しおよび印刷を同時に行う方法において、コールドスタンピング法による金属箔押しに使用されるインキは、上述したインキ適性に加えて、後胴で箔が取られないように、箔と密着した時点で、箔との密着性（接着性）が良い等のインライン適性を有する印刷インキおよび印刷インキを用いた製造方法が渇望されている。
【非特許文献１】JAGAT info、２００２、９月号、「箔押しの普及と可能性への挑                      戦」、(社)日本印刷技術協会
【非特許文献２】印刷工学、（社）日本印刷学会編、技報堂出版（株）、１９８７年                    ７月２０日１版３刷
【非特許文献３】プリンターズサークル、２００６、９月号、(社)日本印刷技術教会
【非特許文献４】印刷雑誌、２００７、第９０巻、第７号、２５〜２８ページ、                        （株）印刷学会出版部
【特許文献１】特開昭６０−２６４２９８号公報
【特許文献２】特開２００２−５９６９４号公報
【特許文献３】特開平０９−３１４１６号公報
【特許文献４】特開平０９−１６９９５６号公報
【特許文献５】特表平０６−５０５２０９号公報
【特許文献６】特開２００６−２２４６６７号公報
【特許文献７】特開２００５−１３２１１５号公報
【発明の開示】
【発明が解決しようとする課題】
【００１５】
本発明は、上記問題を解決するために、コールドスタンピング法（冷間金属箔押し法）に使用される接着剤の代わりとして活性エネルギー線硬化型印刷インキを使用して製造する方法およびその活性エネルギー線硬化型印刷インキを提供することを目的とする。さらに詳しくは、コールドスタンピング法（冷間箔押し法）に使用され、印刷適性が良好であり、高速印刷性にも優れ、さらに、金属箔との密着性（接着性）が良好である活性エネルギー線硬化型印刷インキおよびその活性エネルギー線硬化型印刷インキを使用して製造される金属箔押し印刷物、さらには、金属箔押し印刷物上にさらに印刷を施した印刷シートの提供を目的とする。
【課題を解決するための手段】
【００１６】
本発明者らは、熱を使用せずに、加圧のみによって金属箔押しを可能とする所謂コールドスタンピング法を用いて製造される金属箔押し印刷物の製造方法およびその製造方法において、接着剤の代わりとして使用される活性エネルギー線硬化型印刷インキ、さらには、金属箔押し印刷物上に印刷を施した印刷シートを見出し、また、活性エネルギー線硬化型印刷インキの硬化方法についても、特定の波長におけるモル吸光係数が、所定の範囲にある光開始剤を、活性エネルギー線硬化型印刷インキに含有させると（金属）箔を通して、活性エネルギー線を照射させても活性エネルギー線硬化型印刷インキが均一に硬化することを見出し、本発明を完成させた。
【００１８】
すなわち、本発明は、基材に下記（１）〜（３）を含有する活性エネルギー線硬化型印刷インキを用いて印刷し、基材の印刷面を金属箔と密着させた後、加圧により印刷された部分のみに金属箔を接着させる金属箔押し印刷物上に、さらに印刷を行って製造する印刷シートの製造方法に関するものである。
（１）重量平均分子量２０００から５０００、酸価４０から８０（ｍｇＫＯＨ／ｇ）および軟化点８０から１２０℃であるポリエステル樹脂。
（２）分子量２００以上の単官能モノマー。
（３）モル吸光係数（ｄｍ３／ｍｏｌ・ｃｍ）が、波長３１３ｎｍにおいて、１００００以下である光開始剤。
【００２２】
また、金属箔押し印刷物上の印刷方法が、オフセット印刷であることを特徴とする上記の印刷シートに関するものである。
【００２３】
上記の製造方法により製造されてなる印刷シートに関するものである。
【発明の効果】
【００２４】
本発明の接着剤の代わりとしての活性エネルギー線硬化型印刷インキを使用して、コールドスタンピング法（冷間箔押し法）により製造される金属箔押し印刷物の製造過程において、本発明の活性エネルギー線硬化型印刷インキは、印刷適性が良好であり、高速印刷性にも優れ、さらに、金属箔との密着性が良好である。しかも、良好な金属箔との密着性（接着性）を初期から有し、「箔ばり」がつかない、さらには、後胴で箔が取られない等の高速でのインライン適性を有する活性エネルギー線硬化型印刷インキである。
【発明を実施するための最良の形態】
【００２５】
本発明は、冷間箔押し法とも称されるコールドスタンピング法による（金属）箔押し法に使用される活性エネルギー線硬化型印刷インキおよびその製造方法に関するものである。
【００２６】
通常の活性エネルギー線硬化型印刷インキでは、印刷面のタックもしくは接着性（粘着性）は、印刷後に、活性エネルギー線を照射すると、すぐに消失し、印刷シート（印刷された基材）を重ね合わせてもブロッキングを起こさないように組成が調製されている。そのため、通常の活性エネルギー線硬化型印刷インキでは、コールドスタンピング法による（金属）箔押しは、難しい。
【００２７】
本発明では、印刷面のタックもしくは接着性（粘着性）が適宜保たれ、圧力のみによって、（金属）箔押しが可能となる。
【００２８】
さらに、本発明では、活性エネルギー線硬化型印刷インキを印刷後に、活性エネルギー線を照射せず、印刷面のタックもしくは接着性（粘着性）により（金属）箔押しを行い、その後、（金属）箔を通して活性エネルギー線を照射し、基材と（金属）箔とを接着させる。
【００２９】
すなわち、本発明の目的である印刷構成としては、図１〜図１１に示したライン構成をとり得る。
【００３０】
図1は、上記の（２）のアウトライン方法であり、基材に活性エネルギー線硬化型印刷インキを用いて印刷後、基材の印刷面を金属箔と密着させた後、（加圧により）活性エネルギー線硬化型印刷インキを用いて印刷された部分のみに金属箔を接着させ（金属箔を全体に押し付けた後、箔を剥がし、活性エネルギー線硬化型印刷インキを用いて印刷された部分のみに金属箔が接着された状態）、活性エネルギー線を照射して、金属箔押し印刷物を製造するラインの工程図である。なお、活性エネルギー線は、金属箔を通して照射する場合と基材を通して照射する場合とがある。
【００３１】
図２は、上記の（２）のアウトライン方法であり、基材に活性エネルギー線硬化型印刷インキを用いて印刷後、活性エネルギー線を照射してから、基材の印刷面を金属箔と密着させた後、（加圧により）活性エネルギー線硬化型印刷インキを用いて印刷された部分のみに金属箔を接着させ（金属箔を全体に押し付けた後、箔を剥がし、活性エネルギー線硬化型印刷インキを用いて印刷された部分のみに金属箔が接着された状態）、金属箔押し印刷物を製造するラインの工程図である。なお、活性エネルギー線は、金属箔を通して照射する場合と基材を通して照射する場合とがある。
【００３２】
図３は、上記の（２）のアウトライン方法であり、基材に活性エネルギー線硬化型印刷インキを用いて印刷後、活性エネルギー線を照射してから、基材の印刷面を金属箔と密着させた後、（加圧により）活性エネルギー線硬化型印刷インキを用いて印刷された部分のみに金属箔を接着させ（金属箔を全体に押し付けた後、箔を剥がし、活性エネルギー線硬化型印刷インキを用いて印刷された部分のみに金属箔が接着された状態）、さらに、活性エネルギー線を照射して、金属箔押し印刷物を製造するラインの工程図である。なお、活性エネルギー線は、金属箔を通して照射する場合と基材を通して照射する場合とがある。
【００３３】
図４は、上記の（１）のインライン方法であり、基材に活性エネルギー線硬化型印刷インキを用いて印刷後、基材の印刷面を金属箔と密着させた後、（加圧により）活性エネルギー線硬化型印刷インキを用いて印刷された部分のみに金属箔を接着させ（金属箔を全体に押し付けた後、箔を剥がし、活性エネルギー線硬化型印刷インキを用いて印刷された部分のみに金属箔が接着された状態）、活性エネルギー線を照射して、金属箔押し印刷物を製造し、この金属箔押し印刷物上に、印刷インキあるいは活性エネルギー線硬化型インキにより絵柄あるいは文字等を印刷し、さらに、オーバープリントニスあるいは活性エネルギー線硬化型ニスを塗布し、活性エネルギー線を照射して、印刷シートを製造するラインの工程図である。なお、活性エネルギー線は、金属箔を通して照射する場合と基材を通して照射する場合とがある。さらに、図４では、絵柄あるいは文字等の印刷には、活性エネルギー線硬化型インキを使用した場合を例示している。
【００３４】
図５は、上記の（１）のインライン方法であり、基材に活性エネルギー線硬化型印刷インキを用いて印刷後、活性エネルギー線を照射してから、基材の印刷面を金属箔と密着させた後、（加圧により）活性エネルギー線硬化型印刷インキを用いて印刷された部分のみに金属箔を接着させ（金属箔を全体に押し付けた後、箔を剥がし、活性エネルギー線硬化型印刷インキを用いて印刷された部分のみに金属箔が接着された状態）、金属箔押し印刷物を製造し、この金属箔押し印刷物上に、印刷インキあるいは活性エネルギー線硬化型インキにより絵柄あるいは文字等を印刷し、さらに、オーバープリントニスあるいは活性エネルギー線硬化型ニスを塗布し、活性エネルギー線を照射して、印刷シートを製造するラインの工程図である。なお、活性エネルギー線は、金属箔を通して照射する場合と基材を通して照射する場合とがある。さらに、図５では、絵柄あるいは文字等の印刷には、活性エネルギー線硬化型インキを使用した場合を例示している。
【００３５】
図６は、上記の（１）のインライン方法であり、基材に活性エネルギー線硬化型印刷インキを用いて印刷後、活性エネルギー線を照射してから、基材の印刷面を金属箔と密着させた後、（加圧により）活性エネルギー線硬化型印刷インキを用いて印刷された部分のみに金属箔を接着させ（金属箔を全体に押し付けた後、箔を剥がし、活性エネルギー線硬化型印刷インキを用いて印刷された部分のみに金属箔が接着された状態）、さらに、活性エネルギー線を照射して、金属箔押し印刷物を製造し、この金属箔押し印刷物上に、印刷インキあるいは活性エネルギー線硬化型インキにより絵柄あるいは文字等を印刷し、さらに、オーバープリントニスあるいは活性エネルギー線硬化型ニスを塗布し、活性エネルギー線を照射して、印刷シートを製造するラインの工程図である。なお、活性エネルギー線は、金属箔を通して照射する場合と基材を通して照射する場合とがある。さらに、図６では、絵柄あるいは文字等の印刷には、活性エネルギー線硬化型インキを使用した場合を例示している。
【００３６】
図７は、上記の（１）のインライン方法であり、基材に活性エネルギー線硬化型印刷インキを用いて印刷後、基材の印刷面を金属箔と密着させた後、（加圧により）活性エネルギー線硬化型印刷インキを用いて印刷された部分のみに金属箔を接着させ（金属箔を全体に押し付けた後、箔を剥がし、活性エネルギー線硬化型印刷インキを用いて印刷された部分のみに金属箔が接着された状態）、金属箔押し印刷物を製造し、この金属箔押し印刷物上に、印刷インキあるいは活性エネルギー線硬化型インキにより絵柄あるいは文字等を印刷し、さらに、オーバープリントニスあるいは活性エネルギー線硬化型ニスを塗布し、活性エネルギー線を最後に照射して、印刷シートを製造するラインの工程図である。なお、活性エネルギー線は、金属箔を通して照射する場合と基材を通して照射する場合とがある。さらに、図７では、絵柄あるいは文字等の印刷には、活性エネルギー線硬化型インキを使用した場合を例示している。
【００３７】
図８は、上記の（１）のインライン方法であり、基材に活性エネルギー線硬化型印刷インキを用いて印刷後、基材の印刷面を金属箔と密着させた後、（加圧により）活性エネルギー線硬化型印刷インキを用いて印刷された部分のみに金属箔を接着させ（金属箔を全体に押し付けた後、箔を剥がし、活性エネルギー線硬化型印刷インキを用いて印刷された部分のみに金属箔が接着された状態）、活性エネルギー線を照射して、金属箔押し印刷物を製造し、この金属箔押し印刷物上に、印刷インキあるいは活性エネルギー線硬化型インキにより絵柄あるいは文字等を印刷し、活性エネルギー線を照射して、さらに、オーバープリントニスあるいは活性エネルギー線硬化型ニスを塗布し、活性エネルギー線を照射して、印刷シートを製造するラインの工程図である。なお、活性エネルギー線は、金属箔を通して照射する場合と基材を通して照射する場合とがある。さらに、図８では、絵柄あるいは文字等の印刷には、活性エネルギー線硬化型インキを使用した場合を例示している。
【００３８】
図９は、上記の（１）のインライン方法であり、基材に活性エネルギー線硬化型印刷インキを用いて印刷後、活性エネルギー線を照射してから、基材の印刷面を金属箔と密着させた後、（加圧により）活性エネルギー線硬化型印刷インキを用いて印刷された部分のみに金属箔を接着させ（金属箔を全体に押し付けた後、箔を剥がし、活性エネルギー線硬化型印刷インキを用いて印刷された部分のみに金属箔が接着された状態）、金属箔押し印刷物を製造し、この金属箔押し印刷物上に、印刷インキあるいは活性エネルギー線硬化型インキにより絵柄あるいは文字等を印刷し、活性エネルギー線を照射して、さらに、オーバープリントニスあるいは活性エネルギー線硬化型ニスを塗布し、活性エネルギー線を照射して、印刷シートを製造するラインの工程図である。なお、活性エネルギー線は、金属箔を通して照射する場合と基材を通して照射する場合とがある。さらに、図９では、絵柄あるいは文字等の印刷には、活性エネルギー線硬化型インキを使用した場合を例示している。
【００３９】
図１０は、上記の（１）のインライン方法であり、基材に活性エネルギー線硬化型印刷インキを用いて印刷後、活性エネルギー線を照射してから、基材の印刷面を金属箔と密着させた後、（加圧により）活性エネルギー線硬化型印刷インキを用いて印刷された部分のみに金属箔を接着させ（金属箔を全体に押し付けた後、箔を剥がし、活性エネルギー線硬化型印刷インキを用いて印刷された部分のみに金属箔が接着された状態）、さらに、活性エネルギー線を照射して、金属箔押し印刷物を製造し、この金属箔押し印刷物上に、印刷インキあるいは活性エネルギー線硬化型インキにより絵柄あるいは文字等を印刷し、活性エネルギー線を照射して、さらに、オーバープリントニスあるいは活性エネルギー線硬化型ニスを塗布し、活性エネルギー線を照射して、印刷シートを製造するラインの工程図である。なお、活性エネルギー線は、金属箔を通して照射する場合と基材を通して照射する場合とがある。さらに、図１０では、絵柄あるいは文字等の印刷には、活性エネルギー線硬化型インキを使用した場合を例示している。
【００４０】
図１１は、上記の（１）のインライン方法であり、基材に活性エネルギー線硬化型印刷インキを用いて印刷後、基材の印刷面を金属箔と密着させた後、（加圧により）活性エネルギー線硬化型印刷インキを用いて印刷された部分のみに金属箔を接着させ（金属箔を全体に押し付けた後、箔を剥がし、活性エネルギー線硬化型印刷インキを用いて印刷された部分のみに金属箔が接着された状態）、金属箔押し印刷物を製造し、この金属箔押し印刷物上に、印刷インキあるいは活性エネルギー線硬化型インキにより絵柄あるいは文字等を印刷し、活性エネルギー線を照射して、さらに、オーバープリントニスあるいは活性エネルギー線硬化型ニスを塗布し、活性エネルギー線を最後に照射して、印刷シートを製造するラインの工程図である。なお、活性エネルギー線は、金属箔を通して照射する場合と基材を通して照射する場合とがある。さらに、図１１では、絵柄あるいは文字等の印刷には、活性エネルギー線硬化型インキを使用した場合を例示している。
【００４１】
なお、図３、図６および図１０では、コールドスタンピング法による金属箔押し（箔転写）の前後に活性エネルギー線照射を行っているのは、コールドスタンピング法による金属箔押し（箔転写）を行う前に印刷した活性エネルギー線硬化型印刷インキのタックもしくは接着性（粘着性）のコントロールを行うためである。すなわち、コールドスタンピング法による金属箔押し（箔転写）を行う前に印刷した活性エネルギー線硬化型印刷インキに金属箔押しの前に、活性エネルギー線を照射して、活性エネルギー線硬化型印刷インキを、ある程度硬化（生乾き状態）させ、コールドスタンピング法による金属箔押し（箔転写）を行い、その後、活性エネルギー線を照射して、活性エネルギー線硬化型印刷インキを硬化させる手法により、コールドスタンピング法による金属箔押し（箔転写）の仕上がり向上を目指している。
【００４２】
本発明の活性エネルギー線硬化型印刷インキは、印刷適性が良好であり、高速印刷性にも優れ、基材である金属箔との密着性（接着性）が良く、しかも、良好な金属箔との密着性（接着性）を初期から有し、「箔ばり」しない。さらに、本発明の活性エネルギー線硬化型印刷インキでは、（金属）箔押し後に、インラインで印刷する場合にも、後胴で箔が取られない等のインライン適性を有する。
【００４３】
本発明に使用される活性エネルギー線硬化型印刷インキの組成としては、以下の組成が好ましい組成として挙げられる。
【００４４】
１）重量平均分子量２０００から５０００、
酸価４０から８０（ｍｇＫＯＨ／ｇ）
および軟化点が８０から１２０℃
のポリエステル樹脂                                  １０〜４０重量％
２）分子量２００以上の単官能モノマー                        ５〜２０重量％
３）モル吸光係数（ｄｍ３／ｍｏｌ・ｃｍ）が、
波長３１３ｎｍにおいて、１００００以下の）光開始剤    ５〜１０重量％
本発明の「箔切れ」とは、基材に金属箔を箔押しされた部分のエッヂに余分のもの（この余分のものは「箔ばり」と呼ばれている）がついているか、否かを表わす。「箔切れ」が悪いとは、箔ばりがついている状態をいう。
【００４５】
本発明において、基材は、本発明の目的を妨げない範囲で、選択可能であるが、特に、上質紙、アート紙、コート紙、ダンボール、厚紙等が挙げられ、フィルム等でも接着する基材には使用できる。
【００４６】
本発明での活性エネルギー線硬化型印刷インキは塗布され、粘着力を持っている間に金属箔と張り合わせられて、基材に箔押しされその後硬化するので、粘着剤（感圧接着剤）、接着剤の要素を含む。さらに本発明の活性エネルギー線硬化型印刷インキはオフセット印刷あるいは（樹脂）凸版印刷されるものであり、一般の粘着剤、接着剤のように塗布量が多いものではない。
【００４７】
また、本発明の平均分子量は、重量平均分子量を表し、GPC（Gel Permeation Chromatography）により測定した。測定において以下の装置、カラム、検出器および溶媒を使用した。
装置：東ソー株式会社製  ＨＬＣ−８２２０ＧＰＣ
カラム：ＴＳＫｇｅｌ  ＳｕｐｅｒＨＭ−Ｈ
検出器：ＲＩ
溶媒：ＴＨＦ（テトラヒドロフラン）
【００４８】
本発明において、ガラス転移温度の測定は、試験片を室温から、１０℃／分の割合で昇
温させ、熱分析装置にて厚さ方向の熱膨張量を測定し、ガラス転移温度の前後の曲線に接
線を引き、接線の交点からガラス転移温度（省略する場合には、Ｔｇとする。）を求める
ＴＭＡ法にて測定を行った。
【００４９】
本発明のポリエステル樹脂は、特に環状構造を有するポリエステル樹脂であり、その分子内にカルボキシル基を有するものであることが好ましい。このポリエステル樹脂は急激な硬化収縮を緩和させる。また分子中にカルボキシル基を有し、樹脂中にシクロヘキセンまたはシクロヘキサン構造を含有することが好ましい。
【００５０】
上記環状構造を有するポリエステル樹脂を合成するには、アルコールとして、エチレングリコール、プロピレングリコール、１，３−ブチレングリコール、１，６−ヘキサンジオール、ジエチレングリコール、ジプロピレングリコール、ネオペンチルグリコール、トリエチレングリコール、水素化ビスフェノールＡ、水素化ビスフェノールＦ、シクロヘキサン−１、２−ジオール、シクロヘキサンジメタノ−ル、グリセリン、トリメチロールエタン、トリメチロールプロパン、トリスヒドロキシメチルアミノメタンなどの多価アルコールを１種または２種以上を使用することができる。またｎ−ブタノールやシクロヘキサノールなどの１価のアルコールを使用してもよい。硬化皮膜の強靱性と硬化収縮のバランスからシクロヘキサン構造を含有した水素化ビスフェノールＡ、水素化ビスフェノールＦ、シクロヘキサンジメタノールが好ましい。
【００５１】
また酸としては、無水フタル酸、イソフタル酸、テレフタル酸、無水コハク酸、アジピン酸、アゼライン酸、セバシン酸、テトラヒドロ無水フタル酸、ヘキサヒドロ無水フタル酸、テトラブロム無水フタル酸、テトラクロル無水フタル酸、無水ヘット酸、無水ハイミック酸、無水マレイン酸、フマル酸、イタコン酸、無水トリメリット酸、メチルシクロヘキセントリカルボン酸無水物、無水ピロメリット酸などの多塩基酸を１種または２種以上使用することができる。また、安息香酸などの１塩基酸、オレイン酸、アマニ油脂肪酸や大豆油脂肪酸などの脂肪酸を使用することができる。硬化皮膜の強靱性、硬化収縮性、モノマーとの相溶性からシクロヘキセン構造を含有したテトラヒドロ無水フタル酸、シクロヘキサン構造を含有したヘキサヒドロ無水フタル酸が好ましい。
【００５２】
その他の樹脂として必要に応じて環状構造を有しないポリエステル樹脂や、アクリル樹脂、スチレン−アクリル樹脂、石油樹脂、ウレタン樹脂等の熱可塑性樹脂や、エポキシ樹脂、分子内にラジカル重合性二重結合を持たないアミノ樹脂などの熱硬化性樹脂も併用することができる。
【００５３】
例えば、ポリ塩化ビニル、ポリ（メタ）アクリル酸エステル樹脂（アルキッド樹脂を含む）、エポキシ樹脂、ポリウレタン樹脂、セルロース誘導体（例えば、エチルセルロース、酢酸セルロース、ニトロセルロース）、塩化ビニル酢酸ビニル共重合体、ポリアマイド樹脂、ポリビニルアセタール樹脂、ジアリルフタレート樹脂、スチレン−アクリル樹脂、ケトン樹脂、石油樹脂、ブタジエン−アクリルニトリル共重合体のような合成ゴム等が挙げられる。これらの樹脂は、その中の１種または２種以上を用いることができる。何れも重量平均分子量２００以上の単官能モノマーや多官能モノマーに可溶である樹脂が用いられる。
【００５４】
本発明に使用されるポリエステル樹脂の重量平均分子量が２０００から５０００なのは重量平均分子量が２０００以下の場合、箔転写時に柔らかい為にはみ出して、箔ばりを生じる原因になる可能性が高い。重量平均分子量が５０００以上の場合、インキ層が固くなり被印刷体を破壊していまい印刷できない可能性が高い。
【００５５】
本発明でのポリエステル樹脂の酸価が４０（ｍｇＫＯＨ／ｇ）より低い場合、接着性が低下する。また酸価が８０（ｍｇＫＯＨ／ｇ）を超える場合、接着性は優れるが、特に、オフセット印刷適性が低下する。酸価が４０から８０（ｍｇＫＯＨ／ｇ）の範囲にあると、接着性に優れ、特に、オフセット印刷適性に優れる。
【００５６】
本発明でのポリエステル樹脂の軟化点が８０℃より低い場合、インキのＵＶ硬化性が低下する。また軟化点が１２０℃を超える場合、モノマーへの溶解性が劣りインキ化することが難しくなる。軟化点が８０から１２０℃の範囲にあると、ＵＶ硬化性に優れ、モノマーへの溶解性にも優れる。
【００５７】
本発明の活性エネルギー線硬化型印刷インキでは重量％で１０％から３０％含まれる。
モノマーとしては単官能と多官能を、単独または混合して用いる。単官能モノマーの分子量で２００に満たない物はブランケットの膨潤や臭気の点で使用し難い。
【００５８】
ラジカル重合性モノマーとしてエチレン性不飽和二重結合を持つ（メタ）アクリルモノマーまたはアクリルオリゴマーについて説明する。エチレン性不飽和二重結合を有する（メタ）アクリルモノマーモノマーとしては、１官能モノマーとしてアルキル（カーボン数が１２〜１８）（メタ）アクリレート、例えばラウリル（メタ）アクリレート、ステアリル（メタ）アクリレートがあり、さらにベンジル（メタ）アクリレート、ブチルフェノール、オクチルフェノールまたはノニルフェノールまたはドデシルフェノールのようなアルキルフェノールエチレンオキサイド付加物及びプロピレンオキサイド付加物の（メタ）アクリレート、イソボルニル（メタ）アクリレート、トリシクロデカンモノメチロール（メタ）アクリレート等が例示される。
【００５９】
さらに２官能モノマーとして１，４ブタンジオールジ（メタ）アクリレート、１，６ヘキサンジオールジ（メタ）アクリレート、１，９ノナンジオールジ（メタ）アクリレート、ビスフェノールＡジ（メタ）アクリレート、ビスフェノールＦジ（メタ）アクリレート、ネオペンチルグリコールジ（メタ）アクリレート、ヒドロキシピバリルヒドロキシピバレートジ（メタ）アクリレート及びそれらのエチレンオキサイド付加体、プロピレンオキサイド付加体、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、トリシクロデカンジメチロールジカプロラクトネートジ（メタ）アクリレート等が例示される。
【００６０】
３官能モノマーとしてグリセリントリ（メタ）アクリレート、トリメチロールプロパントリ（メタ）アクリレート、トリメチロールプロパントリカプロラクトネートトリ（メタ）アクリレート、トリメチロールエタントリ（メタ）アクリレート、トリメチロールヘキサントリ（メタ）アクリレート、トリメチロールオクタントリ（メタ）アクリレート、ペンタエリスリトールトリ（メタ）アクリレート及びそれらのエチレンオキサイド付加体、プロピレンオキサイド付加体等が例示される。
【００６１】
４官能以上のモノマーとしてペンタエリスリトールテトラ（メタ）アクリレート、ペンタエリスリトールテトラカプロラクトネートテトラ（メタ）アクリレート、ジグリセリンテトラ（メタ）アクリレート、ジトリメチロールプロパンテトラ（メタ）アクリレート、ジトリメチロールプロパンテトラカプロラクトネート、テトラ（メタ）アクリレート、ジトリメチロールエタンテトラ（メタ）アクリレート、ジトリメチロールブタンテトラ（メタ）アクリレート、ジトリメチロールヘキサンテトラ（メタ）アクリレート、ジトリメチロールオクタンテトラ（メタ）アクリレート、ジペンタエリスリトールペンタ（メタ）アクリレート、ジペンタエリスリトールヘキサ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート、リペンタエリスリトールポリアルキレンオキサイドヘプタ（メタ）アクリレート及びそれらのエチレンオキサイド付加体、プロピレンオキサイド付加体等が例示される。
【００６２】
次に、ラジカル重合開始剤としては、光開裂型と水素引き抜き型に大別して例示することができる。前者の例として、ベンゾイン、ベンゾインメチルエーテル、ベンゾインイソプロピルエーテル、α−アクリルべンゾイン等のベンゾイン系、ベンジル、２−メチル−２−モルホリノ（４−チオメチルフェニル）プロパンー１−オン（イルガキュア９０７：チバスペシャルティケミカルズ社製）、２−ベンジル−２−ジメチルアミノ−１−（４−モルホリノフェニル）−１−ブタノン（イルガキュア３６９：チバスペシャルティケミカルズ社製）、ベンジルメチルケタール（イルガキュア６５１：チバスペシャルティケミカルズ社製）、１−ヒドロキシシクロヘキシルフェニルケトン（イルガキュア１８４：チバスペシャルティケミカルズ社製）、２−ヒドロキシ−２−メチル−１−フェニルプロパン−１−オン（ダロキュア１１７３：メルク社製）、１−（４−イソプロピルフェニル）−２−ヒドロキシ−２−メチルプロパン−１−オン（ダロキュア１１１６：メルク社製）、４−（２−ヒドロキシエトキシ）フェニル−（２−ヒドロキシ−２−プロピル）ケトン、４−（２−アクリロイル−オキシエトキシ）フェニル−２−ヒドロキシ−２−プロピルケトン、ジエトキシアセトフェノン（ＺＬＩ３３３１：チバスペシャルティケミカルズ社製）、エサキュアーＫＩＰ１００（ラムベルティ社製）、ルシリンＴＰＯ（ ＢＡＳＦ社製）、ビス（２，６−ジメトキシベンゾイル）−２，４，４−トリメチル−ペンチルフォスフィンオキサイド（ＢＡＰＯ１：チバスペシャルティケミカルズ社製）、ビス（２，４，６−トリメチルベンゾイル）−フェニルフォスフィンオキサイド（ＢＡＰＯ２：チバスペシャルティケミカルズ社製）、ＢＴＴＢ（日本油脂（株）製）、ＣＧＩ１７００（ チバスペシャルティケミカルズ社製等が例示される。
【００６３】
後者の例として、ベンゾフェノン、ｐ−メチルベンゾフェノン、ｐ−クロルベンゾフェノン、テトラクロロベンゾフェノン、ベンゾイル安息香酸メチル、４−フェニルベンゾフェノン、ヒドロキシベンゾフェノン、４−ベンゾイル−４’ −メチル−ジフェニルサルファイド、２−イソプロピルチオキサントン、２，４−ジメチルチオキサントン、２，４ジエチルチオキサントン、２，４ジクロロチオキサントン、アセトフェノン等のアリールケトン系開始剤、４，４’ −ビス（ジエチルアミノ）ベンゾフェノン、４，４’ −ビス（ジメチルアミノ）ベンゾフェノン、ｐ−ジメチルアミノ安息香酸イソアミル、ｐ−ジメチルアミノアセトフェノン等のジアルキルアミノアリールケトン系開始剤、チオキサントン、キサントン系のおよびそのハロゲン置換系の多環カルボニル系開始剤等が例示される。これらの単官能基と多官能基を適宣組み合わせにより用いる事も出来る。これらの光開始剤は組成物中に単官能基では５重量％から１５重量％の範囲、多官能基では５重量％から１５重量％で用いる事が出来る。
【００６４】
光開始剤のモル吸光係数とは、下記数１に示すように、溶液についてのランバート・ベールの式によって定められるε（ｄｍ３／ｍｏｌ・ｃｍ）の値を指している。
【００６５】
【数１】
0005151292.tif 000002
但し、Ｉは透過光の強度、Ｉ０ は純溶媒の透過光の強度、ｃはモル濃度（Ｍ）、ｄは溶液層の厚み(cm)を表している。εは物質と波長だけによって定まる定数である。
【００６６】
本発明の光開始剤ではこのモル吸光係数の10000以下ものが使われる。10000より低いと活性エネルギーによる硬化性が低く、最終的な製品でも硬化度がわずかで、後胴とられや箔ばりが発生する可能性がある。逆にモル吸光係数が高すぎると活性エネルギーによる硬化が箔付近の層部分のみになり、未硬化部分から層間剥離などの接着性不良が発生する。モル吸光係数の10000以下のものを含有することにより接着性と層間剥離の絶妙な硬化性が得られる。モル吸光係数の下限値は、100以上が良く、好ましくは500以上、さらには、1000以上が良く、より好ましくは、２０００以上が良く、４０００以上が好ましい。モル吸光係数が低すぎると硬化阻害を引き起こす等の弊害が生じる。なお、光開始剤としては、チバスペシャリティ社製イルガキュア６５１、ＢＡＳＦ社製ルシリンＴＰＯ等が該当する。
【００６７】
本発明の活性エネルギー線硬化型印刷インキは、目的を損なわない範囲で、必要に応じて他の慣用の成分、例えば有機または無機顔料、体質顔料、有機溶剤、分散助剤、レベリング剤、クレーター防止剤、界面活性剤、消泡剤、滑り剤、紫外線増感剤、反応性または非反応性希釈剤などの添加剤を配合することが出きる。これらは１０重量％から３０重量％の範囲で用いられる。
【００６８】
これらの樹脂、モノマー、添加剤等を混合、攪拌または分散して本活性エネルギー線硬化型印刷インキが得られる。作り方はごく一般的なインキ及びメジウムに準じる。
【００６９】
また、必要に応じて本発明の活性エネルギー線硬化型印刷インキが透明で、印刷見当がつかない時に可溶な一般の印刷インキを混入し、印刷絵柄のレベリング等を確認する事も可能である。一定量を入れて濃度差により活性エネルギー線硬化型印刷インキの塗布量を比較し最適な濃度を決めることも可能で有る。
【００７０】
最適塗布量から少ないと転移不良が発生し、後胴取られや、接着不足が発生し、塗布量が多いと、しわ、ドットゲインなどの印刷適性が劣る。
ニスは印刷面をカバーするものであり、やはり箔、インキと接着するものが好ましい。
【００７１】
本発明の活性エネルギー線硬化型印刷インキおよび活性エネルギー線硬化型インキを硬化させるための光源としては、通常２００〜５００ｎｍの範囲の光を含む光源、たとえば高圧水銀灯、超高圧水銀灯、メタルハライド灯、ガリウム灯、キセノン灯、カーボンアーク灯等を使用することができる。
【００７２】
本発明において、活性エネルギー線照射は任意の時に、任意の回数で行うことができる。本発明としては紫外線硬化型として使用するのが好ましい。
【００７３】
本発明のコールドスタンピング法による金属箔押し（箔転写）に使用する活性エネルギー線硬化型印刷インキ、絵柄あるいは文字等の印刷に使用するインキ等の印刷は、一般的に公知である印刷方法は何れも使用可能であり、例えば、オフセット印刷、グラビア印刷、スクリーン印刷、凸版印刷、樹脂凸版印刷およびインクジェット印刷等が挙げられるが、特に、オフセット印刷あるいは樹脂凸版印刷が良い。
【００７４】
金属箔は、銅、アルミニウム、ニッケル、鉄、金、銀、ステンレス、タングステン、クロム、チタン等の金属からなる箔、あるいはそれらの２種以上を組み合わせた合金からなる箔を使用できる。一般的に基材／剥離層／金属層／接着層からなる。箔の価格の点から銅、アルミニウム、ニッケルの箔が適しているが箔切れが良く、活性エネルギー線硬化型ニスが塗布されて基材へ箔押しされる時には、接着性とエッジが綺麗に切れるものが選ばれる。さらに本願では箔の上から紫外線を照射するために紫外線の透過率も考慮される。
【００７５】
本発明において、基材は、本発明の目的を妨げない範囲で、選択可能であるが、特に、上質紙、アート紙、コート紙、ダンボール、厚紙等が挙げられ、フィルム等でも接着する基材には使用できる。
【００７６】
本発明の「箔切れ」とは、印刷後、金属箔が箔押しされる部分のエッヂに余分のもの（この余分のものは「箔ばり」と呼ばれている）が付いているか、否かを表わす。「箔切れ」が悪いとは、箔ばりがついている状態をいう。
【実施例】
【００７７】
以下に、実施例により、本発明をさらに詳細に説明するが、以下の実施例は本発明の権
利範囲を何ら制限するものではない。なお、本発明における「部」は、「重量部」を表し、「％」は、「重量％」を表す。
［実施例および比較例］
表１に示す配合組成で、混合物を均一になるように攪拌混合した後、７．５μｍ以下にロールミルにより分散を行い、試作活性エネルギー線硬化型印刷インキを得た。
【００７８】
試験にはマルチパープスプリンタビリティーテスター機を用いて速度２ｍ／sec、印圧１００Ｎの条件で、１胴目にインキを塗布、２胴目のディスクに予めアルミ箔を巻いておき、一気に転写させた。１６０W/cmの強度を有する高圧水銀灯（オゾンタイプ）１灯下１０cmのところを30m/分のコンベアにのせＵＶ照射し硬化させた。
比較例５として現用一般の印刷インキＦＤカルトンＡＣＥメジウムロを使用した。
【００７９】
【表１】
0005151292.tif 000003
【００８０】
比較例５として東洋インキ製紫外線硬化型オフセットインキを使用（ＦＤカルトンＡＣＥメジウムロ）した。
【００８１】
得られたアルミニウム箔押し印刷物を以下の方法で、評価を行い、結果を表２に示す。
【００８２】
［転写性］
アルミニウム箔が、ムラなく均一に基材上に転写（箔押し）できているか以下の基準  で評価した。
〔評価〕
５：全くムラがない。
４：ごく僅かにムラが確認できる。
３：部分的にムラが確認できる。
２：一部に転写（箔押し）できない箇所が存在する。
１：転写（箔押し）できない。                                
【００８３】
［箔切れ性］
基材上に箔押しされたアルミニウム部分の周囲に余分な「箔ばり」がついているかを  以下の基準で評価した。
〔評価〕
５：箔ばりが確認できない。
４：ごく僅かに箔ばりが確認できる。
３：部分的に箔ばりが確認できる。
２：部分的に１ｍｍ以上の箔ばりが確認できる。
１：全面に１ｍｍ以上の箔ばりが確認できる。
【００８４】
［接着性］
基材上に箔押しされたアルミニウム部分の接着性（密着性）を、箔押し後、一日経過  後に、アルミニウム面を綿布で擦ったときの状態を目視にて以下の基準で評価した。
〔評価〕
◎：変化なし（箔が全く剥がれない。）
○：僅かに（５％未満）に剥離が見られた。
△：一部に（５〜５０％未満）に剥離が見られた。
×：一部（５０％以上）または全部に剥離が見られた。
【表２】
0005151292.tif 000004
【００８５】
表２に示すように、本発明の印刷インキを用いた実施例１では、転写性、箔切れ性および接着性に優れていた。
【００８６】
さらに、実施例１および比較例１〜５の印刷インキを箔押し用のインキとして使用し、アルミニウム箔を箔押しし、さらに、このアルミニウム箔押し印刷物上に印刷インキ（東洋インキ製造社製、ＦＤＯニューＫＲ−２、墨、藍、紅、黄）にて、印刷を、インラインで高速にて行った。箔押し後に、印刷をインラインで高速にて行う印刷機としては、ローランドインラインフォイラー・プリンドア  菊全７色機（チャンバーコーター付）を使用し、運転速度１００００ｓｐｈにて、各々３０分運転させた。その結果、実施例１のインキを箔押し用のインキとして使用した場合には、仕上がりは、問題なく行われたが、比較例１〜５は、仕上がりが悪かった。
【図面の簡単な説明】
【００８７】
【図１】（２）のアウトライン方法で、金属箔押し後、別途に印刷する方法の一例図            である。
【図２】（２）のアウトライン方法で、金属箔押し後、別途に印刷する方法の一例図            である。
【図３】（２）のアウトライン方法で、金属箔押し後、別途に印刷する方法の一例図            である。
【図４】（１）のインライン方法で、金属箔押し後、すぐに印刷する方法の一例図で            ある。
【図５】（１）のインライン方法で、金属箔押し後、すぐに印刷する方法の一例図で            ある。
【図６】（１）のインライン方法で、金属箔押し後、すぐに印刷する方法の一例図で            ある。
【図７】（１）のインライン方法で、金属箔押し後、すぐに印刷する方法の一例図で            ある。
【図８】（１）のインライン方法で、金属箔押し後、すぐに印刷する方法の一例図で            ある。
【図９】（１）のインライン方法で、金属箔押し後、すぐに印刷する方法の一例図で            ある。
【図１０】（１）のインライン方法で、金属箔押し後、すぐに印刷する方法の一例図            ある。
【図１１】（１）のインライン方法で、金属箔押し後、すぐに印刷する方法の一例図            ある。
【図１】
0005151292.tif 000005
【図２】
0005151292.tif 000006
【図３】
0005151292.tif 000007
【図４】
0005151292.tif 000008
【図５】
0005151292.tif 000009
【図６】
0005151292.tif 000010
【図７】
0005151292.tif 000011
【図８】
0005151292.tif 000012
【図９】
0005151292.tif 000013
【図１０】
0005151292.tif 000014
【図１１】
0005151292.tif 000015